(57)【要約】【課題】マット剤や発泡剤を使用せずに塗装を行うことにより、スカート壁の外面、特に螺子形成部分の外面が選択的に粗面化された塗装層が形成されており、開栓に際して滑り難く、開栓性が向上した金属製容器蓋を提供する。【解決手段】金属製シェルの外面に形成された塗装層７０が、紫外線硬化型インキの硬化物からなる印刷インキ層１０５とオーバーコート層１０９とからなり、天面壁７の塗装層の表面は、平滑な光沢面となっており、スカート壁の外面に形成された塗装層は、印刷インキ層１０５の表面に微細な凹凸が形成されており、オーバーコート層１０９の表面が微細な凹凸が反映されて光沢度の低い粗面となっていることを特徴とする。【選択図】図１
2008230678.tif 000002
【特許請求の範囲】
【請求項１】
円形天面壁と該天面壁の周縁から垂下している円筒形スカート壁とを有しており、且つ外面に塗装層が形成された金属製シェルからなり、該スカート壁に螺子が形成される金属製容器蓋において、
前記塗装層は、前記金属製シェルの外表面に形成され且つ紫外線硬化型インキの硬化物からなる印刷インキ層と、該印刷インキ層の表面に形成されたオーバーコート層とから形成されており、
前記スカート壁の少なくとも螺子形成部分の外面に形成された塗装層においては、前記印刷インキ層の表面に微細な凹凸が形成されており、前記オーバーコート層の表面に該印刷インキ層に形成された微細な凹凸が反映されており、該凹凸によって、該塗装層の表面が光沢度の低い粗面となっていることを特徴とする金属製容器蓋。
【請求項２】
前記円形天面壁の外面に形成された前記塗装層の表面は、実質上平滑な面からなる光沢面となっている請求項１に記載の金属製容器蓋。
【請求項３】
前記スカート壁の外面の実質上全体にわたって塗装層の表面が前記粗面となっている請求項１または２に記載の金属製容器蓋。
【請求項４】
前記オーバーコート層は、前記紫外線硬化型インキと親和性を有する溶剤を含有するオーバーコート材を用いての塗布及び焼付けにより形成されたものである請求項１乃至３の何れかに記載の金属製容器蓋。
【請求項５】
前記スカート壁の下端に、破断可能なブリッジを介してタンパーエビデントバンドが形成されており、該バンドの外面に形成された前記塗装層の表面は、実質上平滑な面からなる光沢面となっている請求項１乃至４の何れかに記載の金属製容器蓋。
【請求項６】
前記粗面の表面粗さＲａが０．５μｍ以上であり、前記光沢面の表面粗さＲａが０．２μｍ以下である請求項２に記載の金属製容器蓋。
【請求項７】
表面が粗面となっている領域の塗装層は、表面が光沢面となっている領域の塗装層に比して、前記印刷インキ層が厚く形成されている請求項２に記載の金属製容器蓋。
【請求項８】
円形天面壁と該天面壁の周縁から垂下している円筒形スカート壁とを有しており、且つ外面に塗装層が形成された金属製シェルからなり、該スカート壁に螺子が形成される金属製容器蓋を製造する方法において、
前記金属製シェル形成用の金属基板の一方の表面に塗装層を形成し、該金属基板を円板形状に打ち抜き、次いで絞り加工することにより、円形天面壁と円筒形スカート壁とを有する金属製シェルを成形することからなり、
前記金属基板表面の塗装層は、
（ａ）前記金属基板の表面に紫外線硬化型インキをコーティングして未硬化のインキコーティング層を形成する工程；
（ｂ）紫外線照射により、前記インキコーティング層を硬化せしめる工程であって、前記スカート壁の少なくとも螺子形成部分に対応する部分では、インキコーティング層の金属基板側の領域が未硬化乃至半硬化層となり且つ該未硬化乃至半硬化層の上の領域が硬化層となった２層構造が形成され、且つ該２層構造が形成される領域以外の領域では、インキコーティング層の全体が硬化層となるように、紫外線照射による光硬化が行われる光硬化工程；
（ｃ）前記紫外線硬化型インキと親和性を有する溶剤を含有するオーバーコート材を用意し、前記インキコーティング層の表面に形成されている硬化層の全面にオーバーコート材を塗布してオーバーコーティング層を形成する工程；
（ｄ）加熱により、前記インキコーティング層中の未硬化乃至半硬化層を完全硬化し且つオーバーコーティング層を焼付けることにより、前記インキコーティング層の全体が完全硬化してなる印刷インキ層と前記オーバーコーティング層が焼き付けられたオーバーコート層とからなる塗装層を形成する仕上げ硬化工程；
を含む工程により形成されることを特徴とする金属製容器蓋の製造方法。
【請求項９】
前記工程（ａ）において、前記スカート壁の少なくとも螺子形成部分に対応する部分でのインキコーティング層の厚みを選択的に他の部分よりも厚くすることにより、前記工程（ｂ）での紫外線照射により、前記インキコーティング層に未硬化乃至半硬化層と硬化層との２層構造を選択的に形成する請求項８に記載の塗装金属板の製造方法。
【請求項１０】
前記工程（ｂ）において、照射する紫外線の積算光量を調整することにより、前記インキコーティング層に未硬化乃至半硬化層と硬化層との２層構造を選択的に形成する請求項９に記載の塗装金属板の製造方法。
【発明の詳細な説明】
【技術分野】
【０００１】
本発明は、金属製シェルからなる金属製容器蓋及びその製造方法に関するものであり、より詳細には、金属製シェルの外面に、天面壁部分が平滑な面からなる光沢面であり且つスカート壁の螺子形成部分が光沢度の低い粗面となっている塗装層が形成された金属製容器蓋及びその製造方法に関するものである。
【背景技術】
【０００２】
金属製容器蓋は、円形天面壁と該天面壁の周縁から垂下している円筒形スカート壁とを有する金属製シェルからなるものであり、この金属製シェルの天面壁の内面に樹脂製ライナーを設け、これを容器の口部に被せ、適当な巻締め機を用いて、スカート壁に容器口部の外面に形成されている螺条と係合する螺子を形成することにより使用に供されている。
【０００３】
上記のような金属製容器蓋は、古くから種々の用途に使用されており、例えば特許文献１には、代表的な形状の金属製容器蓋が開示されている。
【０００４】
一方、従来公知の金属製容器蓋は、一般に、金属シェルの外表面に印刷塗装が施され、塗装層の形成により、表面保護と同時に装飾性を付与している。このような塗装層が表面に形成されている金属製容器蓋は、例えば、予め所定の位置に印刷塗装がされた塗装金属板を用い、これを打ち抜き、絞り成形などの成形工程を経て製造されている。
【特許文献１】特開２００５−２９７９８１号公報
【発明の開示】
【発明が解決しようとする課題】
【０００５】
ところで、特許文献１に代表される金属製容器蓋は、スカート壁の外面を握って開栓方向に旋回することにより、容器口部との螺子係合を解除して容器口部から取り除かれるが、この開栓トルクが大きく、開け難いという問題がある。特に、外面に形成されている塗装層は、印刷インキ層の上に、ツヤニス層とも呼ばれるオーバーコート層が形成された層構造を有しており、オーバーコート層により、表面平滑性を確保し、金属板や印刷インキ層の表面保護と同時に表面光沢性が与えられている。このため、スカート壁の外面を握って開栓方向に旋回する際に滑りやすく、この結果、開栓がより困難となっている。
【０００６】
開栓性を高めるために、塗装層の表面に微細な凹凸を形成して粗面とすることが考えられる。このような粗面化は、塗装に際して、印刷インキ層の形成に用いるインキやオーバーコート層の形成に用いるツヤニスに、マット剤（ツヤひけ剤、シリカ等の無機粉末）や発泡剤を添加することにより行うことができる。
【０００７】
しかしながら、マット剤や発泡剤が配合されたツヤニスを用いて粗面化を行う場合には、スカート壁のみならず、天面壁の外面も粗面化されてしまう。即ち、粗面化されている場合には、表面の光沢が失われてしまい、特に容器蓋の天面壁の光沢が失われていると、見映えが悪く、容器蓋の商品価値が低下してしまう。また、マット剤や発泡剤が配合されたインキを用いた場合には、スカート壁の外面のみを選択的に粗面にし、天面壁の表面は光沢面にするという要求には応えられるものの、特殊なインキを使用しなければならず、また、光沢性の表面を形成する天面壁の塗装とは異なるインキを使用しなければならないという問題があり、塗装工程が煩雑になるという問題もある。さらに、発泡剤を用いて粗面化を行う場合には、塗装層中に気泡（空間）が形成されるため、容器蓋の製造過程や供給過程等でダストが発生するという問題もある。
【０００８】
従って、本発明の目的は、マット剤や発泡剤を使用せずに塗装を行うことにより、スカート壁の外面、特に螺子形成部分の外面が選択的に粗面化された塗装層が形成されており、開栓に際して滑り難く、開栓性が向上した金属製容器蓋及びその製造方法を提供することにある。
【課題を解決するための手段】
【０００９】
本発明によれば、円形天面壁と該天面壁の周縁から垂下している円筒形スカート壁とを有しており、且つ外面に塗装層が形成された金属製シェルからなり、該スカート壁に螺子が形成される金属製容器蓋において、
前記塗装層は、前記金属製シェルの外表面に形成され且つ紫外線硬化型インキの硬化物からなる印刷インキ層と、該印刷インキ層の表面に形成されたオーバーコート層とから形成されており、
前記スカート壁の少なくとも螺子形成部分の外面に形成された塗装層においては、前記印刷インキ層の表面に微細な凹凸が形成されており、前記オーバーコート層の表面に該印刷インキ層に形成された微細な凹凸が反映されており、該凹凸によって、該塗装層の表面が光沢度の低い粗面となっていることを特徴とする金属製容器蓋が提供される。
【００１０】
本発明の金属製容器蓋においては、
（１）前記円形天面壁の外面に形成された前記塗装層の表面は、実質上平滑な面からなる光沢面となっていること、
（２）前記スカート壁の外面の実質上全体にわたって塗装層の表面が前記粗面となっていること、
（３）前記オーバーコート層は、前記紫外線硬化型インキと親和性を有する溶剤を含有するオーバーコート材を用いての塗布及び焼付けにより形成されたものであること、
（４）前記スカート壁の下端に、破断可能なブリッジを介してタンパーエビデントバンドが形成されており、該バンドの外面に形成された前記塗装層の表面は、実質上平滑な面からなる光沢面となっていること、
（５）前記粗面の表面粗さＲａが０．５μｍ以上であり、前記光沢面の表面粗さＲａが０．２μｍ以下であること、
（６）表面が粗面となっている領域の塗装層は、表面が光沢面となっている領域の塗装層に比して、前記印刷インキ層が厚く形成されていること、
が好適である。
【００１１】
本発明によれば、また、円形天面壁と該天面壁の周縁から垂下している円筒形スカート壁とを有しており、且つ外面に塗装層が形成された金属製シェルからなり、該スカート壁に螺子が形成される金属製容器蓋を製造する方法において、
前記金属製シェル形成用の金属基板の一方の表面に塗装層を形成し、該金属基板を円板形状に打ち抜き、次いで絞り加工することにより、円形天面壁と円筒形スカート壁とを有する金属製シェルを成形することからなり、
前記金属基板表面の塗装層は、
（ａ）前記金属基板の表面に紫外線硬化型インキをコーティングして未硬化のインキコーティング層を形成する工程；
（ｂ）紫外線照射により、前記インキコーティング層を硬化せしめる工程であって、前記スカート壁の少なくとも螺子形成部分に対応する部分では、インキコーティング層の金属基板側の領域が未硬化乃至半硬化層となり且つ該未硬化乃至半硬化層の上の領域が硬化層となった２層構造が形成され、且つ該２層構造が形成される領域以外の領域では、インキコーティング層の全体が硬化層となるように、紫外線照射による光硬化が行われる光硬化工程；
（ｃ）前記紫外線硬化型インキと親和性を有する溶剤を含有するオーバーコート材を用意し、前記インキコーティング層の表面に形成されている硬化層の全面にオーバーコート材を塗布してオーバーコーティング層を形成する工程；
（ｄ）加熱により、前記インキコーティング層中の未硬化乃至半硬化層を完全硬化し且つオーバーコーティング層を焼付けることにより、前記インキコーティング層の全体が完全硬化してなる印刷インキ層と前記オーバーコーティング層が焼き付けられたオーバーコート層とからなる塗装層を形成する仕上げ硬化工程；
を含む工程により形成されることを特徴とする金属製容器蓋の製造方法が提供される。
【００１２】
本発明の製造方法においては、
（７）前記工程（ａ）において、前記スカート壁の少なくとも螺子形成部分に対応する部分でのインキコーティング層の厚みを選択的に他の部分よりも厚くすることにより、前記工程（ｂ）での紫外線照射により、前記インキコーティング層に未硬化乃至半硬化層と硬化層との２層構造を選択的に形成すること、
或いは、
（８）前記工程（ｂ）において、照射する紫外線の積算光量を調整することにより、前記インキコーティング層に未硬化乃至半硬化層と硬化層との２層構造を選択的に形成すること、
という手段を採用することができる。
【発明の効果】
【００１３】
本発明においては、金属製シェルのスカート壁の少なくとも螺子形成部分に形成されている塗装層の表面が、微細な凹凸によって光沢度の低い粗面となっている。このため、容器口部に装着されたこの容器蓋を手で握って開栓するとき、滑り難く、この結果、容器蓋の開栓を容易に行うことができる。
【００１４】
また、天面壁では、塗装層の表面を実質上平滑な面からなる光沢面とすることができる。このような場合には、良好な外観を維持することができ、上記のような粗面の形成による外観特性の低下を有効に回避することができる。しかも、天面壁の塗装層表面が平滑な面となっており、高い滑り性を有していると、容器蓋の生産工程での搬送性が良好であり、例えば搬送シュートなどの搬送部材により容器蓋の搬送を行うとき、容器蓋が搬送部材に引っ掛かったりしての搬送不良を有効に防止できるという利点もある。
【００１５】
さらに、本発明において、スカート壁の螺子形成部分に形成されている塗装層表面の粗面は、印刷インキ層の表面（オーバーコート層との界面）が微細な凹凸面となっており、この表面形状がオーバーコート層の表面に反映されていることにより形成されているものである。従って、発泡剤を用いて形成しているものとは異なり、印刷インキ層やオーバーコート層は、内部に気泡などの空間部を有していない緻密な層となっている。このため、容器蓋の製造工程や供給過程で、気泡等の空間に由来するダストの発生を生じることがない。また、このような塗装層は、マット剤などが配合された特殊なインキを用いることなく製造できるため、スカート壁の螺子形成部分の塗装層表面を選択的に粗面とし、天面壁部分の塗装層表面を平滑な面、即ち光沢面とすることができる。
【００１６】
また、本発明の製造方法によれば、塗装層の形成に際し、印刷インキ層の形成材料として紫外線硬化型インキを使用し、且つオーバーコート層は、紫外線硬化型インキに対して親和性の高い溶剤を含むオーバーコート材を用いて形成すればよく、それ以外は、紫外線硬化型インキの紫外線照射による硬化条件を調整することによって、前述した粗面と平滑面（光沢面）とを形成することができる。即ち、用いる紫外線硬化型インキやオーバーコート材は、格別の材料ではなく、何れも光沢性表面の形成にも使用できるものであるため、非光沢性の粗面と同時に平滑な光沢面を形成することができるのである。
【発明を実施するための最良の形態】
【００１７】
以下、本発明を、添付図面に示す具体例に基づいて詳細に説明する。
図１は、本発明の金属製容器蓋の半断面側面図であり、
図２（１）および（２）は、図１の金属製容器蓋を容器口部に巻締める工程を説明するための図であり、
図３は、図１の金属製容器蓋を容器口部に巻締めた状態を示す側面図であり、
図４は、図１の金属製容器蓋の天面壁部分の塗装層の層構造を示す図であり、
図５は、図１の金属製容器蓋のスカート壁部分の塗装層の層構造を示す図であり、
図６は、本発明の金属製容器蓋の製造に用いる塗装金属板を作製する際の塗装プロセスを示す図であり、
図７は、図１の金属製容器蓋において、スカート壁部分の塗装層の層構造と他の部分の塗装層との層構造との一例を示す図であり、
図８は、本発明の金属製容器蓋を製造する際に用いる塗装金属板の平面図である。
【００１８】
図１を参照して、全体として１で示す本発明の金属製容器蓋は、金属製シェル３からなっており、この金属製シェル３の内部には、合成樹脂製ライナー５が設けられている。
【００１９】
金属製シェル３は、例えば厚さが０．２２乃至０．２６ｍｍ程度のアルミニウム系合金製であり、円形天面壁７とこの天面壁７の周縁から垂下する略円筒形状のスカート壁９とを有しており、スカート壁９の下端には、破断可能な複数のブリッジ１１を介してタンパーエビデント（ＴＥ）バンド１３が連なっている。
【００２０】
上記のスカート壁９の略中央部は、後述する巻き締めによって螺子が形成される螺子形成部分Ａとなっており、この螺子形成部分Ａの上端部分には、凹部１５が形成され、凹部１５の上方に滑り止め用のローレット（凹凸）１６及び周方向に延びているスリット１７が複数形成されている。このスリット１７は、例えば、この容器蓋１を炭酸飲料等の内容物が収容された容器に適用する場合にガス抜き機能を示すと同時に、また洗浄水の導入口としての機能をも示す。
【００２１】
このような金属製容器蓋１は、図２に示されているように、容器口部５０に被せられ、巻き締め工程によって容器口部５０に巻き締められ、これにより、図３に示されているような形状で容器口部５０に固定され、容器口部５０が密封されることとなる。
【００２２】
図１に戻って、ライナー５は、軟質ポリエチレンの如き適宜の合成樹脂から形成されるものであり、上記のような形状に成形加工された天面壁７の内面に合成樹脂溶融物を供給し、この溶融物を所要形状に型押成形することによって好都合に形成することができる。図示の実施形態におけるライナー５は、比較的肉薄の円形中央部５ａと比較的肉厚の環状周縁部５ｂとから構成されている。図１から理解されるように、環状周縁部５ｂの中央部分は若干凹んだ凹部となっており、図３に示されているように、この部分が容器口部５０の上端部分に密着することにより、良好な密封性が確保される。また、このようなライナー５は、環状周縁部のみからなる形状のものであってもよいし、さらに、上記の容器蓋１とは全く別個に成形された中栓のようなものであってもよい。
【００２３】
図２及び図３を参照して、容器は、金属、ガラス、硬質樹脂等からなるものであり、この容器の口部５０の側面には、螺子５３が形成され、螺子５３の下方には顎部５５が形成されている。
【００２４】
容器蓋１を容器口部５０に巻き締めるためには、図２（１）に示されているように容器蓋１を容器口部５０に被せるが、この状態では、容器口部５０の上端に前述したライナー５の環状周縁部５ｂの凹部が対面し、また、容器蓋１のＴＥバンド１３の下端が容器口部５０の顎部５５の下側に位置する。
【００２５】
上記の状態で、図２（２）に示すようにして巻き締めが行われる。即ち、容器口部５０に被せられた容器蓋１を、中心押圧具５６で容器口頸部５０の上端に押さえ付けながら、外側押圧具５７で肩部を変形させ、この状態で、容器蓋１のスカート壁９に螺子形成用ローラ５９を押し付けながら且つ容器口部５０の螺子５３に沿って回転させていくことにより、スカート壁９の螺子形成部分Ａに、容器口頸部５０の螺子５３と螺子係合する螺子２３を形成する。このとき、螺子形成用ローラ５９は、前述した凹部１５がガイドとなって凹部２１から容器口頸部５０の螺子５３に沿って速やかに回転して螺子２３を形成することとなる。一方、容器蓋１のＴＥ裾部１３の下端は、裾部巻き締めローラ６０によって容器口部５０の顎部５５の下側に押し付けられ、顎部５５の下側に沿って変形する。
【００２６】
上記の巻き締め工程により、容器蓋１は、容器口部５０に巻き締め固定され、容器口部７０の上端及び外周部に前述したライナー５の環状周縁部５ｂが密着することにより、容器口部７０が密封されることとなる（図３）。この状態において、容器蓋１のスカート壁９は容器口部５０の外面に螺子係合しており、且つ容器蓋１のＴＥバンド１３の下端は、容器口部５０の顎部５５の下側に固定されている。
【００２７】
容器口部５０に巻き締め固定されている図３の容器蓋１は、これを開栓方向に回転させていくことにより、スカート壁９が上昇して容器口部５０から取り除かれるが、この際、ＴＥバンド１３は、その下端が容器口部５０の顎部５５の下側に係合するために、その上昇が制限され、この結果、ブリッジ１１が破断し、ＴＥバンド１３がスカート壁９から切り離される。従って、容器口部７０から除去された容器蓋１ではＴＥバンド１３が切り離されており、これにより、開封の事実を認識することができる。
尚、前述したように、スカート壁９の上部に形成されているローレット１６は、容器蓋１を回転させる際の滑り止めとして機能する。
【００２８】
本発明の金属製容器蓋１においては、前述した金属製シェル３の外面に塗装層が形成されており、天面壁７の部分では、その塗膜層の表面は実質上平滑な面からなる光沢面となっており、スカート壁９の外面の塗装層では、少なくとも螺子形成部分Ａにおいて、その表面が粗面となっている。即ち、少なくとも螺子形成部分Ａの塗装層表面が選択的に粗面となっているため、前述した図２の巻締め加工によって形成される螺子２３の凸面は粗面となり、この結果、容器蓋１のスカート壁９を握って開栓方向に回転させるときの滑りを抑制し、開栓を容易に行うことが可能となる。また、天面壁７の塗装層表面が平滑な光沢面となっているため、外観特性が良好であるばかりか、この面は滑り性が高いため、該天面壁７を所定の搬送部材上に載置しての搬送性も良好である。
【００２９】
かかる本発明において、天面壁７の塗装層の表面が平滑な光沢面となっており、且つスカート壁９の螺子形成部分Ａが上記のような粗面となっている限り、他の部分の塗膜層の表面の形態はどのようになっていてもよいが、容器蓋１を開栓する際には、スカート壁９の全体を握って回転せしめるものであるため、スカート壁９の外面に形成されている塗装層の全面が、上記のような粗面となっており、且つ天面壁７及びＴＥバンド１３の外面に形成されている塗装層の表面が、上記のような平滑な光沢面となっていることが好適である。
【００３０】
＜塗装層の層構造＞
本発明において、上記のような塗装層の表面形態は、マット剤や発泡剤などを用いたインキ等を用いることなく実現でき、図４には、天面壁７の外表面に形成された塗装層の層構造を示し、図５には、スカート壁９の螺子形成領域Ａの外表面に形成された塗装層の層構造を示した。
【００３１】
即ち、図４及び図５から理解されるように、天面壁７或いはスカート壁９の螺子形成領域Ａ上に形成された塗装層７０は、印刷インキ層１０５と、印刷インキ層１０５を覆うように形成されたオーバーコート層１０９とからなる層構造を有している。
【００３２】
図４において、天面壁７上に形成された塗装層７０においては、印刷インキ層１０５の表面（オーバーコート層１０９との界面）は平滑な表面となっており、この結果、オーバーコート層１０９の表面、即ち、塗装層７０の表面は、平滑面であり、光沢面となっている。一般に、このような光沢面の表面粗さＲａ（平均表面粗さ：ＪＩＳ  Ｂ  ０６０１−１９９４）は０．２μｍ以下である。
【００３３】
一方、図５において、スカート壁９の螺子形成領域Ａ上に形成された塗装層７０においては、印刷インキ層１０５自体が波打っており、その表面（オーバーコート層１０９との界面）１０５ａが微細な凹凸面となっており、この微細な凹凸面がオーバーコート層１０９の表面にも反映されており、その表面１０９ａ（即ち、塗装層７０の表面）も微細な凹凸により粗面となっており、光沢度の低い非光沢面となっていることが理解されよう。本発明において、オーバーコート層１０９の表面１０９ａの粗面の程度は、通常、十分な滑り止め性を得るために、表面粗さＲａ（平均表面粗さ：ＪＩＳ  Ｂ  ０６０１−１９９４）が０．５μｍ以上、特に２．０μｍ以上であるのがよい。また、このような塗装層７０は、後述する塗装方法により形成されるため、一般に、表面粗さＲａの上限は８μｍ程度である。
【００３４】
尚、図４及び図５には示されていないが、金属製シェル３の内面側（天面壁９及びスカート壁９の内面側）には、１乃至５μｍ程度の厚みの有機樹脂保護層が形成されていてもよい。この有機樹脂被覆層は、熱可塑性樹脂で形成されていてもよいし、熱硬化性樹脂で形成されていてもよい。
【００３５】
本発明において、上記のような印刷インキ層１０５は、後述する製造方法に関連して、紫外線硬化型インキの硬化物からなるものであり、その組成等は、製造方法の項で説明する。また、オーバーコート層１０９は、仕上げワニス層とも呼ばれる透明な層であり、各種熱可塑性樹脂やセルロースなどを含むラッカー等からなるオーバーコート材を塗布し、硬化乃至焼き付けることによって形成されるものである。また、印刷インキ層１０５の厚みは、特に制限されず、一般的には、１乃至６μｍ程度であるが、後述する塗装方法によっては、塗装層７０の表面を粗面とする領域（図５参照）と平滑面とする領域（図４参照）とで、印刷インキ層１０５の厚みに差がある。また、オーバーコート層１０９の厚みは、塗装層７０の表面形態にかかわらず、１乃至２０μｍ、特に４乃至１０μｍ程度の範囲にあることが好適である。即ち、この厚みが過度に厚いと、塗装層７０の表面を粗面とする場合、印刷インキ層１０５の表面１０５ａの凹凸がオーバーコート層１０９の表面に十分に反映されず、滑り止め性を示すに十分な程度の粗面とすることが困難となってしまうおそれがある。また、この厚みが薄すぎると、印刷インキ層１０５の保護機能など、オーバーコート層１０９の本来の機能が失われてしまうおそれがある。
【００３６】
上述した図４及び図５における本発明の金属製容器蓋１の金属製シェル３の外表面に形成される塗装層７０（印刷インキ層１０５やオーバーコート層１０９）は、気泡などを含まない緻密な層であり、従って、前述した図２に示す巻締め加工などを行った際に、ダストの発生などを生じることがない。
【００３７】
上述した本発明の金属製容器蓋１塗装金属板は、以下に述べるような塗装方法によってシェル３となる塗装金属基板を作成し、これを打ち抜き、キャップ形状に絞り加工することによって製造される。
【００３８】
＜塗装金属板の製造＞
本発明の金属製容器蓋の製造に用いる塗装金属板を製造するにあたっては、先ず、前述した印刷インキ層１０５の表面１０５ａ、ひいてはオーバーコート層１０９の表面１０９ａを粗面とするために、印刷インキ層１０５を形成するためのインキとして、紫外線硬化型インキを使用し、且つオーバーコート層１０９を形成するためのオーバーコート材として、紫外線硬化型インキと親和性を有する溶剤を含有するものを使用する。
【００３９】
（１）紫外線硬化型インキ；
紫外線硬化型インキは、それ自体公知の紫外線硬化型樹脂組成物に目的とする色を発現するための着色剤、及びその他、公知の塗料用添加剤が配合されたものであり、紫外線硬化型樹脂組成物には、大別して、カチオン硬化型と紫外線ラジカル硬化型のものがある。
【００４０】
（１−ａ）カチオン硬化型の樹脂組成物
カチオン硬化型のものでは、樹脂成分として紫外線硬化型エポキシ樹脂と、光重合開始剤として、カチオン性紫外線重合開始剤とを含むものを代表的なものとして例示することができる。
【００４１】
紫外線硬化型エポキシ樹脂は、分子内に脂環族基を有しており且つ脂環族基の隣接炭素原子がオキシラン環を形成しているエポキシ樹脂成分を含有しているものであり、例えば分子内に少なくとも１個のエポキシシクロアルカン基、例えばエポキシシクロヘキサン環、エポキシシクロペンタン環等を有するエポキシ化合物等が単独或いは組み合わせで使用される。その適当な例は、これに限定されないが、ビニルシクロヘキセンジエポキシド、ビニルシクロヘキセンモノエポキシド、３，４−エポキシシクロヘキシルメチル−３，４−エポキシシクロヘキサン・カーボキシレート、２−（３，４−エポキシシクロヘキシル−５，５−スピロ−３，４−エポキシ）シクロヘキサン−ｍ−ジオキサン、ビス（３，４−エポキシシクロヘキシル）アジペート、リモネンジオキサイド等である。
【００４２】
また、上記エポキシ樹脂と組み合わせで用いるカチオン性紫外線重合開始剤とは、紫外線によって分解し、ルイス酸を放出し、このルイス酸がエポキシ基を重合する作用を有するものであり、その例として、芳香族ヨードニウム塩、芳香族スルホニウム塩、芳香族セレニウム塩、芳香族ジアゾニウム塩等が挙げられる。
【００４３】
芳香族ヨードニウム塩としては、例えば、ジフェニルヨードニウムヘキサフルオロアンチモネート、ジフェニルヨードニウムヘキサフルオロホスフェート、４−クロルフェニルヨードニウムテトラフルオロボレート、ジ（４−メトキシフェニル）ヨードニウムクロライド、（４−メトキシフェニル）フェニルヨードニウム等のジアリルヨードニウム塩を挙げることができる。
【００４４】
芳香族スルホニウム塩としては、例えば、トリフェニルスルホニウムテトラフルオロボレート、トリフェニルスルホニウムヘキサフルオロホスフェート、ｐ−（フェニルチオ）フェニルジフェニルスルホニウムヘキサフルオロアンチモネート、トリフェニルスルホニウムヘキサフルオロアンチモネート、４−クロルフェニルジフェニルスルホニウムヘキサフルオロホスフェート等のトリアリールスルホニウム塩を挙げることができる。
【００４５】
芳香族セレニウム塩としては、例えば、トリフェニルセレニウムヘキサフルオロホスフェート、トリフェニルセレニウムヘキサフルオロアンチモネート等のトリアリールセレニウム塩を挙げることができる。
【００４６】
また、その他のカチオン性紫外線重合開始剤として、（２，４−シクロペンタジェン−１−イル）［（１−メトキシチエチル）−ベンゼン］−アイロン−ヘキサフルオロホスフェート、ジフェニルスルホニウムヘキサフルロアンチモネート、ジアルキルフェニルスルホニウムヘキサフルオロアンチモネート、ジアルキルフェニルスルホニウムヘキサフルオロホスフェート、４，４’−ビス［ジ（β−ヒドロキシエトキシ）フェニルスルフォニオ］フェニルスルフィド−ビス−ヘキサフルオロアンチモーネート、４，４−ビス［ジ（β−ヒドロキシエトキシ）フェニルスルフォニオ］フェニルスルフィド−ビス−ヘキサフルオロホスフェート等を使用することもできる。
【００４７】
また、上述したカチオン性紫外線重合開始剤は、一般に、紫外線硬化型エポキシ樹脂１００重量部当り、０．５乃至１０重量部の量で使用される。また、必要により、それ自体公知のカチオン重合性ビニル単量体、希釈剤、他のエポキシ樹脂、増感剤、架橋剤等が配合されていてもよい。
【００４８】
（１−ｂ）紫外線ラジカル硬化型の樹脂組成物
このタイプの紫外線硬化型樹脂組成物は、紫外線硬化型モノマー乃至プレポリマーと光ラジカル重合開始剤とを含むものである。
【００４９】
紫外線硬化型モノマー乃至プレポリマーとしては、分子内に複数のエチレン系不飽和基を有するモノマー乃至プレポリマー或いはそれらの混合物が使用される。その適当な例はエポキシアクリレート樹脂、ウレタンアクリレート樹脂、熱硬化型アクリル樹脂、熱硬化型ポリエステル樹脂等である。
【００５０】
エポキシアクリレート樹脂としては、ビスフェノール型エポキシ樹脂とエチレン系不飽和カルボン酸、例えばアクリル酸、メタアクリル酸との付加物、或いはこの付加物とエチレン系不飽和多価カルボン酸無水物、例えば無水マレイン酸、無水イタコン酸等との反応物等が使用される。
【００５１】
ウレタンアクリレート樹脂としては、イソシアネート末端ポリエステル或いはイソシアネート末端ポリオールと官能基含有アクリル単量体、例えばアクリル酸、メタクリル酸、ヒドロキシエチル（メタ）アクリレート等とを反応させて得られたウレタンアクリレート樹脂が使用される。
【００５２】
熱硬化型アクリル樹脂としては、１，６−ヘキサンジオールジアクリレート（ＨＤＤＡ）、１，６−ヘキサンジオールジメタクリレート（ＨＤＤＭＡ）、ネオペンチルグリコールジアクリレート、ネオペンチルグリコールジメタクリレート、エチレングリコールジアクリレート（ＥＧＤＡ）、エチレングリコールジメタクリレート（ＥＧＤＭＡ）、ポリエチレングリコールジアクリレート（ＰＥＧＡ）、ポリエチレングリコールジメタクリレート（ＰＥＧＭＡ）、ポリプロピレングリコールジアクリレート、ポリプロピレングリコールジメタクリレート、ブチレングリコールジアクリレート、ブチレングリコールジメタクリレート、ペンタエリスリトールジアクリレート、１，４−ブタンジオールジアクリレート、トリメチロールプロパントリアクリレート、トリメチロールプロパントリメタクリレート、ペンタエリスリトールトリアクリレート、ジペンタエリスリトールヘキサアクリレート、テトラメチロールメタンテトラアクリレート、Ｎ，Ｎ，Ｎ’，Ｎ’−テトラキス（β−ヒドロキシエチル）エチレンジアミンのアクリル酸エステル、２，２−ビス［４−（３−メタクリロイルオキシ−２−ヒドロキシプロポキシ）フェニル）プロパン等が使用される。
【００５３】
熱硬化型ポリエステル樹脂としては、分子中にエチレン系不飽和結合を含むポリエステル、例えば、エチレン系不飽和多価カルボン酸、例えばマレイン酸、フマール酸、イタコン酸、テトラヒドロフタール酸等と、イソフタル酸、トリメリット酸、ピロメリット酸、アジピン酸、セバチン酸、重合脂肪酸等の他の酸成分との組み合わせと、エチレングリコール、ジエチレングリコール、プロピレングリコール、グリセリン、ネオペンチルグリコール、トリメチロールプロパン、ペンタエリスリトール、ビスフェノール類等の多価アルコールとを縮合させて得られるポリエステル樹脂が使用される。
【００５４】
また、上記以外にも、ジビニルベンゼン、ジアリルフタレート（ＤＡＰ）、ジアリルイソフタレート、ジアリルアジペート、ジアリルグリコレート、ジアリルマレエート、ジアリルセバケート、トリアリルフオスフエート、トリアリルアコニテート、トリメリット酸アリルエステル、ピロメリット酸アリルエステル等の他の多官能性モノマーも使用しうる。
【００５５】
上記の多官能性モノマー乃至プレポリマーは、通常１官能性モノマーと組み合わせで使用するのが普通であり、このようなモノマーとして、アクリロイルモルフォリン、グリシジルアクリレート（ＧＡ）、グリシジルメタクリレート（ＧＭＡ）、カルビトールアクリレート、テトラヒドロフルフリルアクリレート、テトラヒドロフルフリルメタクリレート、ジシクロペンタジエニルアクリレート、ジヒドロジシクロペンタジエニルメタクリレート、イソボルニルアクリレート、アクリルアミド（ＡＡｍ）、メタクリルアミド（ＭＡｍ）、Ｎ−メチロールアクリルアミド（Ｎ−ＭＡＭ）、Ｎ−ジアセトンアクリルアミド（ＤＡＡＭ）、Ｎ−ビニルピロリドン、マレイン酸、イタコン酸、メチルメタクリレート（ＭＭＡ）、エチルアクリレート、スチレン、アクリロニトリル、酢酸ビニル（ＶＡｃ）、ビニルトルエン等を例示することができる。
【００５６】
紫外線硬化型モノマー乃至プレポリマーと組み合わせで使用される光ラジカル重合開始剤の代表的なものとしては、ベンゾイン、ベンゾインメチルエーテル、ベンゾインエチルエーテル、ベンゾインイソプロピルエーテル等のベンゾイン及びそのアルキルエーテル類；アセトフェノン、２，２−ジメトキシ−２−フェニルアセトフェノン、２，２−ジエトキシ−２−フェニルアセトフェノン、１，１−ジクロロアセトフェノン、１−ヒドロキシシクロヘキシルフェニルケトン、２−ヒドロキシシクロヘキシルフェニルケトン、２−メチル−１−［４−（メチルチオ）フェニル］−２−モルフォリノ−プロパン−１−オン等のアセトフェノン類；２−メチルアントラキノン、２−アミルアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン等のベンゾフェノン類またはキサントン類；などある。
【００５７】
かかる光ラジカル重合開始剤は、一般に、上述した紫外線硬化性樹脂成分１００重量部当り０．１〜３０重量部、特に１〜２５重量部となる割合で使用される。また、光ラジカル重合開始剤と共に、安息香酸系又は第三級アミン系など公知慣用の光重合促進剤の少なくとも１種を併用することもできる。
【００５８】
（１−ｃ）着色剤
着色剤としては、顔料が使用されるが、このような顔料の具体例としては、以下のものを挙げることができる。
【００５９】
黒色顔料：カーボンブラック、アセチレンブラック、ランブラック、アニリンブラック。
黄色顔料：亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマンネントイエローＮＣＧ、タートラジンレーキ。
橙色顔料：赤口黄鉛、モリブテンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ。
赤色顔料：ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ。
紫色顔料：マンガン紫、ファストバイオレットＢ、メチルバイオレットレーキ。
青色顔料：紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ。
緑色顔料：クロムグリーン、酸化クロム、ピグメントグリーンＢ、マラカイトグリーンレーキ、ファナルイエローグリーンＧ。
白色顔料：亜鉛華、二酸化チタン、アンチモン白、硫化亜鉛。
体質顔料：バライト粉、炭酸バリウム、クレー、シリカ、ホワイトカーボン、タルク、アルミナホワイト。
【００６０】
上述した顔料の内、紫外線硬化阻害を起こすおそれのあるものについては、例えば、顔料粒子の表面を樹脂等で被覆して使用することができる。このような顔料は、一般に、インキ中に、１０乃至６０重量％の量で使用される。
【００６１】
（１−ｄ）その他の配合剤
上述した成分を含有する紫外線硬化型インキには、それ自体公知の配合剤を公知の処方で配合することができ、このような配合剤としては、シリコーンオイル等の消泡剤、フッ素系界面活性剤、シリコーン系界面活性剤、アクリル共重合体等のレベリング剤、増粘剤、減粘剤等を例示することができる。
【００６２】
本発明においては、上述した紫外線硬化型インキとして、特に紫外線ラジカル重合硬化型の樹脂組成物を含有するものが好適である。即ち、本発明では、オーバーコート材として、紫外線硬化型インキと親和性を有する溶剤を含有するものを使用する必要があるが、カチオン硬化型のものはエポキシ樹脂を主体とするものであるため、このような溶剤が著しく制限されるのに対して、紫外線ラジカル硬化型の樹脂組成物を含有するものでは、溶剤選択の幅が非常に広いからである。また、後述する製造工程において、熱処理による仕上げ硬化を有効に行うためには、紫外線ラジカル硬化型の樹脂組成物の中でも特に、熱硬化型アクリル樹脂や熱硬化型ポリエステル樹脂を樹脂成分として含有しているものが好適である。
【００６３】
（２）オーバーコート材
オーバーコート層１０９の形成に用いるオーバーコート材としては、透明な膜形成成分とともに、前述した紫外線硬化型インキと親和性を有する溶剤を含有するものが使用される。
【００６４】
透明な膜形成成分としては、環状オレフィン共重合体；エチレン・酢酸ビニル共重合体、エチレン・ビニルアルコール共重合体、エチレン・塩化ビニル共重合体、ポリ塩化ビニル、ポリ塩化ビニリデン、塩化ビニル・塩化ビニリデン共重合体、ポリアクリル酸メチル、ポリメタクリル酸メチル等のビニル系樹脂；ポリエチレンテレフタレート、ポリブチレンテレフタレート、ポリエチレンナフタレート等の熱可塑性ポリエステル；及びこれらのブレンド物；などを使用することができる。また、ニトロセルロース、アセチルセルロース、酢酸プロピオン酸セルロース、酢酸酪酸セルロース等のセルロースエステルや、エチルセルロース、ベンジルセルロース等のセルロースエーテルなどのセルロース誘導体（即ち、ラッカー成分）を使用することもできる。特に、非光沢面と同時に光沢面を形成する場合には、熱可塑性ポリエステルと尿素或いはメラミン等のアミノ樹脂とのブレンド物やアクリル樹脂、ビニル樹脂が好適である。
【００６５】
また、上記の透明な膜形成成分の溶剤には、メタノール、エタノール、ｉ−ブタノール、２−エトキシエタノール等のアルコール類、ヘキサン、シクロヘキサン、ヘプタン、ｉ−オクタン等の脂肪族炭化水素類、トルエン、キシレン、ナフタレン等の芳香族炭化水素類、アセトン、シクロヘキサノン、メチルエチルケトン等のケトン類、ｔ−ブチルエーテル、ジベンジルエーテル、ジエチレングリコールジメチルエーテル等のエーテル類、酢酸エチル、酢酸−ｎブチル等のエステル類などがあるが、本発明においては、これらの溶剤の内、使用する紫外線硬化型インキの種類に応じて、該インキと親和性を有するものが選択的に使用される。
【００６６】
尚、紫外線硬化型インキに対して親和性の高い溶剤とは、該インキの硬化物に対して濡れ性の高いもの、例えば２５℃での液滴接触角が７０度以下のものを意味する。
【００６７】
上記のような溶剤は、紫外線硬化型インキに対する親和性の程度によっても多少異なるが、一般に、前記膜形成成分１００重量部当り、２０乃至８０重量部、特に４０乃至６０重量部の量で使用することが好ましい。
【００６８】
本発明においては、上記のような紫外線硬化型インキ及びオーバーコート材を用いて、紫外線硬化型インキのコーティング、紫外線照射による光硬化、オーバーコート材のコーティング及び仕上げ硬化の各工程を経て、目的とする塗装金属板を製造する。
【００６９】
上記の塗装プロセスの概要を図６に示した。
即ち、図６を参照して、先ず、金属基板１００（金属製シェル３となる）の表面に、紫外線硬化型インキをコーティングして、インキコーティング層１０１を形成する（図６（ａ））。このコーティングは、スクリーン印刷、グラビア印刷など、それ自体公知の方法により行うことができ、この段階では、インキコーティング層１０１は未硬化の状態にある。この場合、金属基板１００の裏面（シェル３の内面に対応）には、必要により、熱可塑性樹脂や熱硬化性樹脂により有機樹脂被覆層を形成しておく。また、インキコーティング層１０１を形成する金属基板１００の表面にも、必要により、上記のような有機樹脂被覆層を下地塗膜として形成しておくこともできる。
【００７０】
次いで、インキコーティング層１０１に紫外線を照射して光硬化を行うが、この場合、粗面とする領域Ｘ（即ち、スカート壁９或いは螺子形成部分Ａに対応する領域）では、該コーティング層１０１を部分的に硬化せしめることにより、印刷インキ前駆体層１０３を形成し、他の領域Ｙ（天面壁７やＴＥバンド１３に対応する領域）では、コーティング層１０１を完全に硬化させて印刷インキ層１０５とする（図６（ｂ））。即ち、図６（ｂ）に示されているように、部分硬化によって形成される印刷インキ前駆体層１０３は、金属基板１００側の領域が未硬化乃至半硬化層１０３ａとなり且つ該層の上の表面領域が硬化層１０３ｂとなった二層構造を有している。このような紫外線照射により、粗面とすべき領域に対応する部分を選択的に部分硬化せしめて、二層構造を有する印刷インキ前駆体層１０３を形成することが、粗面を形成する上で重要である。
【００７１】
本発明においては、粗面とすべき領域Ｘを選択的に印刷インキ前駆体層１０３とした後、印刷インキ前駆体層１０３及び印刷インキ層１０５の全体を覆うように、前述した溶剤含有のオーバーコート材をコーティングして、硬化後の厚みが前述した範囲となるような厚みのオーバーコーティング層１０７を形成する（図６（ｃ））。
【００７２】
このように、オーバーコーティング層１０７を形成した後、熱処理によって仕上げ硬化を行うことにより、図６（ｄ）に示されるように、領域Ｘでは、印刷インキ前駆体層１０３中の未硬化乃至半硬化層１０３ａが完全硬化し、上面が微細な凹凸面１０５ａとなった印刷インキ層１０５となり、さらに、オーバーコーティング層１０７が焼き付けられて硬化し、上面が粗面１０９ａとなったオーバーコート層１０９が形成される。また、他の領域Ｙでは、平滑な上面を有する印刷インキ層１０５の上に形成されたオーバーコーティング層１０７が焼き付けられて硬化し、上面が平滑面１０９ｂとなったオーバーコート層１０９が形成される。このようにして、図４及び図５に示されている表面を有する塗装層７０を備えた塗装金属板が得られるのである。
【００７３】
本発明においては、上記の熱処理によって、領域Ｘでは、オーバーコート層１０９側の表面１０５ａが微細な凹凸面（粗面）となった印刷インキ層１０５が形成され、この表面１０５ａがオーバーコート層１０９の表面１０９ａに反映されるのであるが、このような凹凸面（粗面）の形成は、現象として見出されたものであり、何故、このような粗面が形成されるかの正確な理由は解明されていない。しかるに、本発明者は、次のように推定している。
【００７４】
即ち、図６（ｃ）に示されているように、印刷インキ前駆体層１０３上にオーバーコーティング層１０７を形成すると、該層１０７には、紫外線硬化型インキに対して親和性を有する溶剤が含まれている。このため、該溶剤が、印刷インキ前駆体層１０３の上部領域の硬化層１０３ｂを通って、下方領域の未硬化乃至半硬化層１０３ａにまで浸透する。この結果、この未硬化乃至半硬化層１０３ａの流動性が増大し、この状態で、その後の加熱によって、溶剤が除去されると同時に硬化するため、硬化収縮が大きく、この硬化収縮が上部の硬化層１０３ｂに反映され、この結果、この領域Ｘの印刷インキ層１０５の上面１０５ａが微細な凹凸面となり、印刷インキ層１０５の凹凸面１０５ａがオーバーコーティング層１０７の硬化によって形成されるオーバーコート層１０９の上面１０９ａに反映するものと考えられるのである。例えば、後述する比較例の実験結果から理解されるように、前記溶剤として、紫外線硬化型インキに親和性を有していないものを用いた場合には、硬化層１０３ｂを介しての未硬化乃至半硬化層１０３ａへの溶剤の浸透が生じないため、形成される印刷インキ層１０５の上面は微細な凹凸面とはならず、従って、オーバーコート層１０９の表面を粗面とすることができない。
【００７５】
上述した塗装プロセスにおいて、インキコーティング層１０１の部分硬化によって形成される印刷インキ前駆体層１０３中の硬化層１０３ｂの厚みは、通常、０．５乃至２μｍ程度の範囲にあることが好ましい。即ち、この硬化層１０３ｂの厚みが、必要以上に厚いと、未硬化乃至半硬化層１０３ａへの浸透が不十分となり、硬化収縮が不満足となったり或いは硬化収縮が硬化層１０３ｂの上面（印刷インキ層１０５の上面１０５ａ）に有効に反映されず、結局、オーバーコート層１０９の上面が粗面化されず、滑り防止性が不十分となるおそれがある。また、硬化層１０３ｂの厚みがあまり薄いと、オーバーコーティング層１０７と印刷インキ前駆体層１０３とが一体化してしまい、この場合にも、オーバーコート層１０９の上面を粗面化することが困難となってしまうおそれがある。
【００７６】
また、本発明において、上記印刷インキ前駆体層１０３の下側の未硬化乃至半硬化層１０３ａの厚みは、通常、１．０乃至８μｍの範囲にあることが好ましい。即ち、この厚みが、あまり薄いと、仕上げ硬化のための熱処理に際しての硬化収縮が不十分となり、微細な凹凸面が印刷インキ層１０５の上面１０５ａに形成されず、また、この厚みが必要以上に厚いと、格別の効果が得られるわけではなく、むしろ、仕上げ硬化のための熱処理時間が必要以上に長くなってしまい、生産性が大きく低下してしまう。
【００７７】
上述した方法において、領域Ｙ（天面壁７やＴＥバンド１３に対応する領域）では、オーバーコート層１０９の表面が平滑面とされ、領域Ｘ（スカート壁９或いは螺子形成部分Ａに対応する領域）について、オーバーコート層１０９の表面が選択的に粗面化されるわけであるが、このような選択的な粗面化は、インキコーティング層１０１の厚み調整により、或いは紫外線照射に際して、紫外線の照度や照射時間によって紫外線の積算光量を調整することにより、領域Ｘについてのみ、選択的に二層構造の印刷インキ前駆体層１０３が形成されるように紫外線照射による光硬化を行うことにより実現できる。
【００７８】
即ち、インキコーティング層１０１の厚み調整による場合には、紫外線照射条件に応じて、インキコーティング層１０１の厚みを、領域Ｘの方が領域Ｙよりも厚く設定すればよい。具体的には、前述した厚みの硬化層１０３ｂが形成されるように、照射する紫外線の照度や照射時間を設定しておき、ここで設定された硬化層２０３ｂの厚みに、形成すべき未硬化乃至半硬化層１０３ａの厚みを加えた厚みを、領域Ｘにおけるインキコーティング層１０１の厚みとし、領域Ｙでは、硬化層１０３ｂに相当する厚みを、インキコーティング層１０１の厚みとし、この状態で、所定の照度の紫外線を所定時間、領域Ｘ及び領域Ｙを含めた全面に照射すればよいのである。この場合、最終的に得られる塗装金属板の概略断面構造は、図７に示されるように、領域Ｘの部分の塗装層７０の厚みは、領域Ｙの部分の塗装層７０に比して、未硬化乃至半硬化層１０３ａの厚み分だけ厚く形成されることとなる。
【００７９】
紫外線照射条件により選択的粗面化を行う場合は、例えば、形成するインキコーティング層１０１の厚みに応じて、領域Ｘでは、インキコーティング層１０１の全体厚みが硬化しない程度に、紫外線の照度や照射時間（積算光量）を設定しておけばよいのである。即ち、領域Ｘ及び領域Ｙとで、照射する紫外線の照度或いは照射時間を変えればよいのである。
【００８０】
具体的には、金属基板１００の表面に一様に紫外線硬化型インキを塗布して均一な厚みのインキコーティング層１０１を形成し、全面に紫外線を所定時間照射して部分硬化を行った後、粗面化すべき領域Ｘ上に紫外線遮断性のマスクを設け、さらに紫外線照射を続行することにより、領域Ｘについてのみ、印刷インキ前駆体層１０３が形成され、他の領域Ｙ（平滑面とすべき部分）で印刷インキ層１０５を直ちに形成することができる。また、粗面化すべき領域Ｘ上に、紫外線吸収能を有する半透明のマスクを配置し、この状態で全面に高照度の紫外線を照射することにより、領域Ｘに照射される紫外線照度を低下させ、これにより、領域Ｘについてのみ、印刷インキ前駆体層１０３を形成することができる。このようにして紫外線照射による光硬化が行われた場合には、最終的に得られる塗装金属板では、領域Ｘ及び領域Ｙにおいて、塗装層７０の厚みは同じとなる。
【００８１】
上記のようにして領域Ｘについて選択的に印刷インキ前駆体層１０３が形成され、次いでオーバーコーティング層１０７を全面に形成した後に行われる熱処理による仕上げ硬化は、用いた溶剤や紫外線硬化型インキの種類に応じて、印刷インキ前駆体層１０３中の未硬化乃至半硬化層１０３ａが完全に硬化し、且つオーバーコーティング層１０７中の溶剤が完全に揮散し、オーバーコーティング層１０７の焼付けにより硬化したオーバーコート層１０９が形成される程度の温度及び時間で行えばよい。一般的には、オーバーコーティング材中の透明な膜形成成分の融点以下及び溶剤の沸点以上（通常、８０乃至２００℃程度）で５乃至１５分程度加熱を行えばよい。
【００８２】
本発明によれば、上記のようにして金属基板の全面（シェルとしたときに外面となる表面）に塗装層を形成するが、かかる塗装層において、粗面化されている領域Ｘは、図８に示されるようなパターンでスカート壁９に対応する部分に形成されており（領域Ｘはハッチングで示されている部分である）、この領域Ｘ以外の部分は、平滑な光沢面となっている領域である。また、図８において、２００で示される円で囲まれる領域が金属製シェル３となる部分であり、この円８と領域Ｘとの間の環状部分がＴＥバンド１３となる部分であり、領域Ｘで囲まれている部分が天面壁７となる部分である。
【００８３】
即ち、上記の塗装金属板について、円２００で囲まれる部分を打ち抜き、次いで絞り加工して、キャップ形状の金属製シェル３を得、さらに、ブリッジ１１を残すようにしてのカッティング加工によりスカート壁９とＴＥバンド１３とを形成し、さらなるカッティング加工によりスリット１５を形成し、且つローレット加工によってローレット１７を形成し、また前述した手段でライナー５を設けることにより、図１に示す形態を有する本発明の金属製容器蓋１を得ることができる。
【００８４】
上記の金属製容器蓋１は、図２［（１）及び（２）］に示すように容器口部５０に被せられての巻締め加工により、スカート壁９の螺子形成領域Ａに容器口部の螺子５３と係合する螺子２３が形成され、容器蓋としての使用に供される。
【００８５】
上述した本発明の金属製容器蓋１は、天面壁７の表面が平滑な光沢面となっており、外観が良好であり且つ生産ラインの搬送性が優れているばかりか、少なくとも螺子２３の突部外面が粗面となっているため、スカート壁９を手で握っての開栓方向への回転を行う際の滑りが有効に抑制され、開栓を容易に行うことができる。
尚、ローレット１６は、螺子形成部分Ａの上方の領域に形成されているが、かかるローレット１６は、螺子形成部分Ａにまで延びていてもよく、これにより、容器蓋１の開栓性を高めることができる。
【００８６】
また、本発明の方法によれば、発泡剤やマット剤が配合された格別のインキを使用せずに、粗面と平滑な光沢面とを有する金属製容器蓋１を製造することができるため、煩雑な生産ラインを必要とせず、また生産工程でのダストの発生も生じることがない。
【実施例】
【００８７】
本発明を、以下、実験例により説明する。
尚、以下の実験例において、容器蓋或いは塗装金属板の形成に用いた材料、並びに評価試験方法は、以下の通りである。
【００８８】
金属基板：厚さ０．２ｍｍの表面処理アルミニウム板
紫外線硬化型インキ：
マツイカガク社製金属印刷用紫外線硬化型インキ「ＣＰＵＶーＯＬ  シリーズ」
オーバーコート材Ａ：
ポリエステル樹脂塗料（溶剤；ケトン、エステル、エーテル）
紫外線照射ランプ：
高圧水銀ランプ、１２０Ｗ／ｃｍ、２灯
【００８９】
表面粗さＲａ：
ＪＩＳ  Ｂ  ０６０１−１９９４に準拠した算術平均粗さで示した。
測定は（カットオフ値０．８ｍｍ  評価長さ４ｍｍ）で表示。
開栓性：
アルミニウム製ネジ付壜に７０℃の温水を充填し、窒素封入下で試料キャッ
プを巻締めた後、冷蔵庫内で冷却し、開栓官能評価試料とした。
試料キャップを冷蔵庫より取り出し、３０秒放置させて表面を結露させた状
態で開栓を行い、掌のグリップ感により、下記の基準で評価した。
△：手触りはよいが開栓時にスリップ感がある。
○：開栓時のスリップ感はないが、手触りが悪い。
◎：手触りがよく、開栓時のスリップ感もない。
【００９０】
＜実験例１＞
金属基板の片側表面にポリエステル白色塗料を厚み０．７μに塗装・加熱乾燥した後、反対側表面にエポキシ塗料を厚み０．７μに塗装・加熱乾燥し、片側白色下地塗膜を持つ両面塗装板を調製した。
前記塗装板の白色下地塗膜面に表１に示した厚みにて、紫外線硬化型インキを塗布・印刷した（領域Ｙ）。
また、上記のインキ層の上に、外径が５９ｍｍ、内径が３７ｍｍの大きさで、さらにインキ層の厚みが表１に示した厚みとなるように、上記紫外線硬化型インキを厚塗りした。
印刷後、紫外線照射ランプを用い、１秒間紫外線を全面に照射し、光硬化を行い、次いでオーバーコート材としてポリエステル樹脂塗料を乾燥後の塗布量が４０ｍｇ／ｄｍ２となるように塗装印刷板全面に塗布し、電気オーブンにて１８０℃１０分間加熱乾燥を施し、塗装基板を得た。
【００９１】
上記の塗装基板について、領域Ｘ及び領域Ｙでの塗装層表面（オーバーコート層表面）の表面粗さＲａを測定し、その結果を表１に示した。
【００９２】
また、上記で得られた塗装基板を、領域Ｘの環状部分を含む同心円の円板形状（６７ｍｍ径）に打ち抜き、次いで絞り加工を行い、ハイトが１７ｍｍのキャップ形状の金属製シェルを作製した。この金属製シェルの天板の内面にライナー材を施し、図１に示す形状の金属製容器蓋を得た。
【００９３】
上記で得られた金属製容器蓋を、口径が３８ｍｍで口部外面に螺子を備えた金属容器に被せ、巻締め加工を行い、金属製容器に装着した。
この状態で、この容器蓋の開栓性の評価を行い、その結果を表１に示した。
【００９４】
【表１】
2008230678.tif 000003
【図面の簡単な説明】
【００９５】
【図１】本発明の金属製容器蓋の半断面側面図。
【図２】図１の金属製容器蓋を容器口部に巻締める工程を説明するための図。
【図３】図１の金属製容器蓋を容器口部に巻締めた状態を示す側面図。
【図４】図１の金属製容器蓋の天面壁部分の塗装層の層構造を示す図。
【図５】図１の金属製容器蓋のスカート壁部分の塗装層の層構造を示す図。
【図６】本発明の金属製容器蓋の製造に用いる塗装金属板を作製する際の塗装プロセスを示す図。
【図７】図１の金属製容器蓋において、スカート壁部分の塗装層の層構造と他の部分の塗装層との層構造との一例を示す図。
【図８】本発明の金属製容器蓋を製造する際に用いる塗装金属板の平面図。
【符号の説明】
【００９６】
１：金属製容器蓋
３：金属製シェル
７：天面壁
９：スカート壁
１３：タンパーエビデント（ＴＥ）バンド
７０：塗装層
１００：金属基板
１０１：インキコーティング層
１０３：印刷インキ前駆体層
１０５：印刷インキ層
１０７：オーバーコーティング層
１０９：オーバーコート層
Ｘ：粗面領域
Ｙ：平滑面領域
【図１】
2008230678.tif 000004
【図２】
2008230678.tif 000005
【図３】
2008230678.tif 000006
【図４】
2008230678.tif 000007
【図５】
2008230678.tif 000008
【図６】
2008230678.tif 000009
【図７】
2008230678.tif 000010
【図８】
2008230678.tif 000011